(57)【要約】【課題】  高周波信号を含む二層の磁気情報を確実に分離できるようにした二層の記録層を持つ磁気記録媒体及び磁気記録装置を提供する。【解決手段】  強磁性体からなる強磁性記録層と、フェリ磁性体からなるフェリ磁性記録層とからなる二層の記録層を持つ磁気記録媒体であって、フェリ磁性記録層（破線）は、室温Ｒ．Ｔ．付近に補償温度を有し、室温Ｒ．Ｔ．においては保磁力Ｈｃが強磁性記録層（実線）の保磁力Ｈｃよりも大きく、磁化Ｍｓがほぼ零となり、かつ補償温度以上で、磁化Ｍｓの大きさが極大を持つ温度が存在し、キュリー温度Ｔｃ２が強磁性記録層のキュリー温度よりも低く、高温では保磁力Ｈｃが強磁性記録層（実線）の保磁力Ｈｃよりも小さくなる温度領域が存在する温度特性を有する。【選択図】        図３
2005116076.tif 000002
【特許請求の範囲】
【請求項１】
強磁性体からなる強磁性記録層と、フェリ磁性体からなるフェリ磁性記録層とからなる二層の記録層を持つ磁気記録媒体であって、前記フェリ磁性記録層は、室温付近に補償温度を有し、室温においては保磁力が前記強磁性記録層の保磁力よりも大きく、磁化がほぼ零となり、かつ補償温度以上で、磁化の大きさが極大を持つ温度が存在し、キュリー温度が前記強磁性記録層のキュリー温度よりも低く、高温では保磁力が前記強磁性記録層の保磁力よりも小さくなる温度領域が存在する温度特性を有することを特徴とする磁気記録媒体。
【請求項２】
請求項１に記載の磁気記録媒体を搭載する磁気再生装置であって、前記磁性記録層からの漏れ磁界を検知する磁気検知機構を有し、前記強磁性記録層に記録された磁気信号を前記磁気検知機構により室温で読み出す磁気再生機構を備えることを特徴とする磁気再生装置。
【請求項３】
請求項１に記載の磁気記録媒体を搭載する磁気再生装置であって、前記磁気記録媒体を加熱する加熱機構と、前記磁性記録層からの漏れ磁界を検知する磁気検知機構とを有し、前記加熱機構により前記フェリ磁性記録層の磁化が極大値を持つ温度に加熱して、前記フェリ磁性記録層に記録された磁気信号を前記磁気検知機構により読み出す磁気再生機構を備えることを特徴とする磁気再生装置。
【請求項４】
前記フェリ磁性記録層に記録する信号の周波数を前記強磁性記録層に記録する信号の周波数よりも十分に低くし、前記磁気再生機構は、前記磁気検知機構による読み出し信号から前記フェリ磁性記録層に記録された磁気信号を帯域分離により分離する分離手段を備えることを特徴とする請求項３に記載の磁気再生装置。
【請求項５】
前記磁気再生機構は、前記加熱機構と前記磁気検知機構とを併有する磁気再生ヘッドを備えることを特徴とする請求項３に記載の磁気再生装置。
【請求項６】
請求項１に記載の磁気記録媒体を搭載する磁気記録装置であって、前記磁気記録媒体を加熱する加熱機構と、前記磁性記録層への記録磁界を発生する磁界発生機構とを有し、前記加熱機構により前記フェリ磁性記録層の保磁力が前記強磁性記録層の保磁力よりも十分に小さくなるような温度に加熱すると共に、前記磁界発生機構により前記フェリ磁性記録層の保磁力よりも大きく、かつ前記強磁性記録層の保磁力よりも小さい記録磁界を発生して前記フェリ磁性記録層にのみ選択的に記録する磁気記録機構を備えることを特徴とする磁気記録装置。
【請求項７】
前記磁気記録機構は、前記加熱機構と前記磁界発生機構とを併有する磁気記録ヘッドを備えることを特徴とする請求項６に記載の磁気記録装置。
【請求項８】
請求項１に記載の磁気記録媒体を搭載する磁気記録再生装置であって、
前記磁気記録媒体を加熱する加熱機構と、前記磁性記録層からの漏れ磁界を検知する磁気検知機構とを有し、前記加熱機構により前記フェリ磁性記録層の磁化が極大値を持つ温度に加熱して、前記フェリ磁性記録層に記録された磁気信号を前記磁気検知機構により読み出す磁気再生機構と、
前記磁性記録層への記録磁界を発生する磁界発生機構を有し、該磁界発生機構により前記強磁性記録層の保磁力よりも大きく、かつ前記フェリ磁性記録層の保磁力よりも小さい記録磁界を発生して前記強磁性記録層に室温で記録する磁気記録機構を備え、
前記フェリ磁性記録層への記録及び消去ができないように、前記加熱機構が有する加熱能力と前記磁界発生機構が発生する記録磁界の大きさとを制限することを特徴とする磁気記録再生装置。
【請求項９】
請求項１に記載の磁気記録媒体を搭載する磁気記録再生装置であって、
前記磁性記録層からの漏れ磁界を検知する磁気検知機構を有し、前記強磁性記録層に記録された磁気信号を前記磁気検知機構により室温で読み出す磁気再生機構と、
前記磁性記録層への記録磁界を発生する磁界発生機構を有し、該磁界発生機構により前記強磁性記録層の保磁力よりも大きく、かつ前記フェリ磁性記録層の保磁力よりも小さい記録磁界を発生して前記強磁性記録層に室温で記録する磁気記録機構とを備えることを特徴とする磁気記録再生装置。
【請求項１０】
請求項１に記載の磁気記録媒体を搭載する磁気記録再生装置であって、
前記磁気記録媒体を加熱する加熱機構と、前記磁性記録層からの漏れ磁界を検知する磁気検知機構とを有し、前記強磁性記録層に記録された磁気信号を室温で前記磁気検知機構により読み出すと共に、前記フェリ磁性記録層に記録された磁気信号を前記加熱機構により前記フェリ磁性記録層の磁化が極大値を持つ温度に加熱して前記磁気検知機構により読み出す磁気再生機構と、
前記磁性記録層への記録磁界を発生する磁界発生機構を有し、該磁界発生機構により前記強磁性記録層の保磁力よりも大きく、かつ前記フェリ磁性記録層の保磁力よりも小さい記録磁界を発生して前記強磁性記録層に室温で記録する磁気記録機構とを備えることを特徴とする磁気記録再生装置。
【発明の詳細な説明】
【技術分野】
【０００１】
本発明は、各層に異なる情報を記録可能な二層の記録層を持つ磁気記録媒体及びその磁気記録媒体を搭載する磁気記録・再生装置に関する。
【背景技術】
【０００２】
従来の磁気記録装置（例えばハードディスク装置）は、磁気記録媒体（磁気ディスク媒体）と、磁気記録媒体を回転させるスピンドルモータと、磁気記録媒体上でデータの書き込み、読み取りを行う磁気ヘッドと、磁気ヘッドを磁気記録媒体上で移動させるロータリーアクチュエータから構成される。
磁気記録媒体上には、サーボ信号領域とデータ信号領域があり、磁気ヘッドはサーボ信号領域に書き込まれたサーボ情報から、自らの位置を検知し、ロータリーアクチュエータにより移動、位置決めを行って、データ信号領域にアクセス（記録／再生）する。
そのため、サーボ信号領域のサーボ情報が破壊されると、磁気ヘッドは位置検知を行えなくなり、有効なデータ読み取りを行うことができなくなってしまう。現在の磁気記録媒体は単層の磁性記録層のみを持ち、サーボ信号領域とデータ信号領域が平面的に配列しているので、磁気ヘッドが誤ってサーボ信号領域に書き込みを行い、サーボ情報を誤って破壊してしまう危険性が存在していた。
【０００３】
また、磁気記録装置をコンピュータの記録装置として用いるばかりでなく、ＡＶ機器やネットワーク情報機器として用いることが検討されており、セキュリティ情報や、ＩＤ等のユーザー情報をあらかじめ書き込んでいる磁気記録媒体が求められている。これらの情報は一旦書き込んだ後には、書き換えができないＲＯＭ情報として扱わなければならないが、既存の磁気記録装置では、そのような情報を有することができなかった。
上記の課題を解決する手段として、例えば特許文献１には、二層の記録層を持つ磁気記録媒体（以下「二層記録媒体」という。）が提案されている。この二層記録媒体では、上層記録層をデータ記録層、下層記録層を該上層記録層へのデータの書き込み時にも消えないサーボ信号層とすることにより、サーボ情報の保護を実現している。
然るに、上記二層記録媒体では、二層の記録層のうち、上層記録層を下層記録層より低い保磁力の記録層とするため、データ領域として用いる上層記録層が低保磁力の記録層となり、高密度記録には適さないという欠点があった。また、特許文献１に記載されている磁気転写技術を応用した記録方法は、長手記録媒体に対するものであり、高密度磁気記録媒体である垂直記録媒体には適用できないという問題があった。
【０００４】
上記発明の代替手段として、特願２００２−３６２７７１号「垂直磁気記録媒体及びその記録媒体への記録方法」には、保磁力の温度特性の異なる二層の磁気記録層を有した磁気記録媒体を用い、各記録層に個別に記録を行う方法が提案されている。
この二層記録媒体では、例えば、室温では上層の記録層の保磁力Ｈｃ１が下層の記録層の保磁力Ｈｃ２よりも小さいものとし、高温では、Ｈｃ１とＨｃ２の大小関係が逆転するような温度特性を持つものとする。上層記録層に信号記録を行う場合には、室温において、Ｈｃ１＜Ｈ＜Ｈｃ２を満たす記録磁界Ｈを印加すればよく、下層記録層に信号記録を行う場合には、記録時にＨｃ２＜Ｈｃ１を満たす温度まで加熱し、Ｈｃ２＜Ｈ＜Ｈｃ１を満たす記録磁界Ｈを印加すればよい。
【特許文献１】特開２００３−１６２８１５号公報
【特許文献２】特開平２−２２７８１４号公報
【発明の開示】
【発明が解決しようとする課題】
【０００５】
しかしながら、上記の発明では、二層の記録層から出る信号を分離する方法として帯域分離を念頭に置いており、低周波信号の取り出しは実現可能であるものの、高周波信号の取り出しでは波形劣化が発生し、実現するのは困難であった。
本発明は、上述の点に鑑み、高周波信号を含む二層の磁気情報を確実に分離できるようにした二層の記録層を持つ磁気記録媒体及び磁気記録・再生装置を提供することを目的とする。
【課題を解決するための手段】
【０００６】
上述の目的を達成するため、本発明の磁気記録媒体は、強磁性体からなる強磁性記録層と、フェリ磁性体からなるフェリ磁性記録層とからなる二層の記録層を持つ磁気記録媒体であって、前記フェリ磁性記録層は、室温付近に補償温度を有し、室温においては保磁力が前記強磁性記録層の保磁力よりも大きく、磁化がほぼ零となり、かつ補償温度以上で、磁化の大きさが極大を持つ温度が存在し、キュリー温度が前記強磁性記録層のキュリー温度よりも低く、高温では保磁力が前記強磁性記録層の保磁力よりも小さくなる温度領域が存在する温度特性を有することを特徴とする。
また、本発明の磁気記録媒体を搭載する磁気再生装置は、磁性記録層からの漏れ磁界を検知する磁気検知機構を有し、強磁性記録層に記録された磁気信号を磁気検知機構により室温で読み出す磁気再生機構を備えることを特徴とする。
【０００７】
ここで、室温においては、フェリ磁性記録層からの漏れ磁界がほぼ零になり、強磁性記録層からの漏れ磁界のみが発生するから、磁気検知機構には、強磁性記録層に記録された磁気信号が高周波信号であっても、フェリ磁性記録層に記録された信号が混入されることなく検知されて読み出される。
また、本発明の磁気再生装置は、磁気記録媒体を加熱する加熱機構と、磁性記録層からの漏れ磁界を検知する磁気検知機構とを有し、加熱機構によりフェリ磁性記録層の磁化が極大値を持つ温度に加熱して、フェリ磁性記録層に記録された磁気信号を磁気検知機構により読み出す磁気再生機構を備えることを特徴とする。
ここで、フェリ磁性記録層に記録する信号の周波数を強磁性記録層に記録する信号の周波数よりも十分に低くすることにより、磁気再生機構は、磁気検知機構による読み出し信号からフェリ磁性記録層に記録された磁気信号を帯域分離により分離することができる。
【０００８】
そして、磁気再生機構は、加熱機構と磁気検知機構とを併有する磁気再生ヘッドを備えることが好ましい。
また、本発明の磁気記録装置は、磁気記録媒体を加熱する加熱機構と、磁性記録層への記録磁界を発生する磁界発生機構とを有し、加熱機構によりフェリ磁性記録層の保磁力が強磁性記録層の保磁力よりも十分に小さくなるような温度に加熱すると共に、磁界発生機構によりフェリ磁性記録層の保磁力よりも大きく、かつ強磁性記録層の保磁力よりも小さい記録磁界を発生してフェリ磁性記録層にのみ選択的に記録する磁気記録機構を備えることを特徴とする。
ここで、磁気記録機構は、加熱機構と磁界発生機構とを併有する磁気記録ヘッドを備えることが好ましい。
【０００９】
また、本発明の磁気記録再生装置は、磁気記録媒体を加熱する加熱機構と、磁性記録層からの漏れ磁界を検知する磁気検知機構とを有し、加熱機構によりフェリ磁性記録層の磁化が極大値を持つ温度に加熱して、フェリ磁性記録層に記録された磁気信号を磁気検知機構により読み出す磁気再生機構と、磁性記録層への記録磁界を発生する磁界発生機構を有し、磁界発生機構により強磁性記録層の保磁力よりも大きく、かつフェリ磁性記録層の保磁力よりも小さい記録磁界を発生して強磁性記録層に室温で記録する磁気記録機構を備え、フェリ磁性記録層への記録及び消去ができないように、加熱機構が有する加熱能力と磁界発生機構が発生する記録磁界の大きさとを制限することを特徴とする。
この制限により、フェリ磁性記録層の記録情報のユーザーによる改変を防止する。
さらに、本発明の磁気記録再生装置は、磁性記録層からの漏れ磁界を検知する磁気検知機構を有し、強磁性記録層に記録された磁気信号を磁気検知機構により室温で読み出す磁気再生機構と、磁性記録層への記録磁界を発生する磁界発生機構を有し、磁界発生機構により強磁性記録層の保磁力よりも大きく、かつフェリ磁性記録層の保磁力よりも小さい記録磁界を発生して強磁性記録層に室温で記録する磁気記録機構とを備えることを特徴とする。
【００１０】
これにより、強磁性記録層に対し、通常の磁気記録媒体と同様に室温で記録・再生することができる。
また、本発明の磁気記録再生装置は、磁気記録媒体を加熱する加熱機構と、磁性記録層からの漏れ磁界を検知する磁気検知機構とを有し、強磁性記録層に記録された磁気信号を室温で磁気検知機構により読み出すと共に、フェリ磁性記録層に記録された磁気信号を加熱機構によりフェリ磁性記録層の磁化が極大値を持つ温度に加熱して磁気検知機構により読み出す磁気再生機構と、磁性記録層への記録磁界を発生する磁界発生機構を有し、磁界発生機構により強磁性記録層の保磁力よりも大きく、かつフェリ磁性記録層の保磁力よりも小さい記録磁界を発生して強磁性記録層に室温で記録する磁気記録機構とを備えることを特徴とする。
【００１１】
これにより、強磁性記録層に対しては、通常の磁気記録媒体と同様に室温で記録・再生し、フェリ磁性記録層に対しては、その記録情報をＲＯＭ情報として再生することができる。
【発明の効果】
【００１２】
本発明によれば、室温においては、フェリ磁性記録層からの漏れ磁界がほぼ零になり、強磁性記録層からの漏れ磁界のみが発生し、強磁性記録層に記録された磁気信号が高周波信号であっても、フェリ磁性記録層に記録された信号が混入されることなく読み出されるようにしたので、従来の二層の記録層を有する磁気記録媒体では、各層に記録をすることができても、高周波の記録信号の分離が困難であったという問題を解決することができる。
また、実際の応用としては、フェリ磁性記録層に、サーボ情報、セキュリティ情報、ＩＤ情報等をあらかじめ書き込んでおき、出荷後には、最高加熱温度及び最大記録磁界を制限することで、フェリ磁性記録層に記録された情報を書き換えることができないようにすれば、上記の情報をＲＯＭ情報とすることが可能になる。
【発明を実施するための最良の形態】
【００１３】
本発明に係る磁気記録媒体の実施形態としては、上層の記録層として強磁性記録層、下層の記録層としてフェリ磁性記録層を非磁性ディスク基板上に備える。強磁性記録層とフェリ磁性記録層の間にはそれらの交換相互作用を分断して両記録層を独立させるための非磁性分離層を設ける。フェリ磁性記録層と基板との間には結晶配向や微細化を促して磁気特性を向上するための下地層を設け、磁性記録層が垂直記録層である場合には、磁気ヘッドが発生する記録磁界を鉛直方向に向けるための軟磁性層を基板と下地層の間に設けることが好ましい。また、強磁性記録層上には、必要に応じて、その腐食、磨耗を防止するための保護膜、潤滑層を順次設ける。
本発明に係る磁気記録・再生装置の実施形態としては、磁気記録媒体の強磁性記録層に対しては室温で記録・再生し、フェリ磁性記録層に対しては、磁気記録媒体に加熱して記録・再生する機構を備える。フェリ磁性記録層にはＲＯＭ情報をあらかじめ記録しておき、製品として出荷した後には、加熱及び記録磁界を制限することにより、フェリ磁性記録層の記録情報（ＲＯＭ情報）を変更できないようにすることができる。
【００１４】
磁気記録媒体を加熱する加熱機構としてはレーザー光源を採用でき、磁性記録層からの漏れ磁界を検知する磁気検知機構及び磁性記録層への記録磁界を発生する磁界発生機構としては、通常の磁気ヘッドを採用することができる。
このレーザー光源と磁気ヘッドは、これらを併有する磁気記録・再生ヘッドとして構成することが好ましい。
そして、本発明の磁気記録媒体及び磁気記録・再生装置は、ハードディスク装置（ＨＤＤ）やリムーバブルＨＤＤ等のディスク装置及びそれに搭載するための媒体として構成することができる。
【実施例】
【００１５】
図1に本発明に係る磁気記録媒体の実施例の層構成を示す。磁気記録媒体１は、非磁性の基板４上に、順次、下地層５、フェリ磁性記録層３、非磁性分離層６、強磁性記録層２、保護膜７、及び潤滑層８を有する。磁性記録層が垂直記録層である場合は、基板４と下地層５の間に、磁気ヘッドが発生する記録磁界を鉛直方向に向けるための軟磁性層を追加する。
本実施例の非磁性基板４は、ＮｉＰめっきアルミニウム合金または強化ガラスからなる平坦な表面を持つディスク基板である。
下地層５は、記録層の結晶配向や微細化を促すために設けられるものであり、例えばＮｉＦｅＢ、ＮｉＦｅＮｂなどのパーマロイ材料を用いる。
フェリ磁性記録層３として、本実施例では、光磁気記録媒体の記録層として広く用いられている、希土類遷移金属合金のフェリ磁性膜を採用した。フェリ磁性記録層３は、室温付近に補償温度を有し、かつ、そのキュリー温度、ならびに補償温度以上で磁化の大きさが極大値をとるような温度（当然、キュリー温度より低い）が、上層の記録層である強磁性記録層２よりも十分に低い条件を満たす組成とする。
【００１６】
本実施例では、下層の記録層であるフェリ磁性記録層３の補償温度がほぼ室温になるように、ＴｂＦｅＣｏ系合金の組成として、２５Ｔｂ２４Ｆｅ５１Ｃｏ（数字は原子％を示す。以下同じ。）を採用した。
図２に２５Ｔｂ２４Ｆｅ５１Ｃｏの保磁力、磁化の大きさの温度依存性を示す（片山他、日本応用磁気学会誌、Ｖｏｌ．２３，Ｎｏ．８，ｐｐ．１９０１−１９０６（１９９９）より引用）。図示されているように、２５Ｔｂ２４Ｆｅ５１Ｃｏは、室温付近に補償温度を持つフェリ磁性体である。
なお、本発明は、この組成比に限定するものでもなく、ＴｂＦｅＣｏ系に限定するものでもない。例えば、希土類金属としてＴｂの代わりにＨｏを使うなどの選択肢がある。
非磁性分離層６は、強磁性記録層２とフェリ磁性記録層３の交換相互作用を分断し、両記録層を独立させるために設ける。本実施例では、Ｒｕを採用した。
【００１７】
強磁性記録層２としては、従来の磁気記録媒体の記録層として広く用いられている、ＣｏＣｒＰｔ、ＣｏＣｒＰｔＢなどのＣｏＣｒ系合金膜や、ＣｏＣｒＰｔ‐ＳｉＯ２などのグラニュラー磁性膜を用いることができる。本実施例では、ＣｏＣｒＰｔ‐ＳｉＯ２膜を採用した。室温における保磁力はおよそ５ｋＯｅである。
保護膜７、潤滑層８としては、それぞれ磁気記録媒体に一般に用いられているカーボン保護膜、高分子潤滑剤を用いる。
なお、本実施例においては、フェリ磁性記録層３を下層の記録層、強磁性記録層２を上層の記録層としたが、その構成が逆、すなわち、強磁性記録層２を下層の記録層、フェリ磁性記録層３を上層の記録層としてもよい。
図３（ａ）（ｂ）に、本実施例における二層の記録層の保磁力Ｈｃ及び磁化Ｍｓの温度依存特性の概略図を示す。図において、Ｒ.Ｔ.は室温を表し、強磁性記録層２及びフェリ磁性記録層３の温度特性をそれぞれ実線及び破線で示す。以下の説明では、強磁性記録層２、フェリ磁性記録層３の保磁力をそれぞれ、Ｈｃ１、Ｈｃ２、磁化の大きさをＭｓ１、Ｍｓ２、キュリー温度をＴｃ１（図外）、Ｔｃ２とする。フェリ磁性記録層３の補償温度Ｔｃｏｍｐは室温付近に存在する。
【００１８】
図４に本実施例での磁気記録・再生ヘッドの構成を示す。磁気記録・再生ヘッド９は、通常の磁気記録装置に用いられる磁気ヘッド１０と、磁気記録媒体１を加熱する加熱機構としてのレーザー光源１１とを備える。磁気ヘッド１０は、電磁コイルにより記録磁界を発生し、信号記録を行う。また、磁気検知機構としての磁気抵抗素子により、磁気記録媒体１の磁性記録層２，３から漏れ磁界を検知して記録信号の読み取りを行う。
以下に、記録信号読み出しの原理を示す。
フェリ磁性記録層３の補償温度Ｔｃｏｍｐを室温付近に調整したため、室温では、フェリ磁性記録層３の磁化Ｍｓ２はほぼ零になる。そのため、室温においては、強磁性記録層２に記録された記録磁化分布からの漏れ磁界のみが検出される。すなわち、室温では、単層の磁気記録媒体と同じように、磁気ヘッド１０により強磁性記録層２の記録信号を読み出すことができる。
【００１９】
フェリ磁性記録層３の記録信号を読み取るために、磁気記録媒体１を加熱する。本実施例で用いた２５Ｔｂ２４Ｆｅ５１Ｃｏの磁化Ｍｓ２は１７５℃付近で極大値をとり、その大きさは１６０ｅｍｕ／ｃｃに達する。そこで、レーザー光源１１により、記録部分を１７５℃まで加熱すれば、磁気ヘッド１０でフェリ磁性記録層３の磁化分布を読み取ることが可能になる。フェリ磁性記録層３の記録信号の記録周波数を、強磁性記録層２の記録信号より十分に低周波の信号とすれば、帯域分離によりフェリ磁性記録層３に記録された磁気信号のみを取り出すことが可能となる。
続いて、信号記録の原理を以下に示す。
室温におけるフェリ磁性記録層３の保磁力Ｈｃ２は、強磁性記録層２の保磁力Ｈｃ１よりもはるかに大きい。磁気ヘッド１０により、Ｈｃ１よりも大きく、かつ、Ｈｃ２よりも小さい記録磁界を印加すれば、室温において、強磁性記録層２のみに信号書き込みを行うことができる。
【００２０】
フェリ磁性記録層３に記録を行うために、磁気記録媒体１を２００℃まで加熱する。２００℃においては、強磁性記録層２の保磁力Ｈｃ１は４ｋＯｅ程度になるのに対し、フェリ磁性記録層３の保磁力Ｈｃ２は約１ｋＯｅと大きく低下し、Ｈｃ１とＨｃ２の大小関係は逆転する特性を持つ。この特性を利用して、レーザー光源１１により再生部分を２００℃まで加熱し、磁気ヘッド１０により、Ｈｃ２よりも大きく、かつ、Ｈｃ１より小さい記録磁界を印加することにより、フェリ磁性記録層３にのみ信号書き込みを行うことができる。
この際、加熱・磁界印加により、強磁性記録層２に記録された磁気信号が消去、乃至、劣化しないようにするには、磁気記録媒体１の加熱温度が、強磁性記録層２のキュリー温度Ｔｃ１よりも十分に小さく、温度上昇しても、強磁性記録層２の保磁力Ｈｃ１が、なお十分な大きさを保つことが要求される。つまり、フェリ磁性記録層３のキュリー温度Ｔｃ２が強磁性記録層２のキュリー温度Ｔｃ１より十分小さいような磁性膜を選択する必要があり、本実施例はこの条件を満たす。
【産業上の利用可能性】
【００２１】
本発明の磁気記録媒体及び磁気記録・再生装置は、コンピュータの記録装置やＡＶ機器、各種情報機器等に広く利用することができる。
【図面の簡単な説明】
【００２２】
【図１】本発明に係る磁気記録媒体の実施例の層構成図である。
【図２】本発明に係る磁気記録媒体の実施例のフェリ磁性記録層として採用した２５Ｔｂ２４Ｆｅ５１Ｃｏの保磁力及び磁化の大きさの温度依存特性図である。
【図３】（ａ）及び（ｂ）は、本発明に係る磁気記録媒体の実施例の二層の記録層の保磁力及び磁化の温度依存特性をそれぞれ示す概略特性図である。
【図４】本発明に係る磁気記録装置の実施例の磁気記録・再生ヘッドの構成を示す概略構成図である。
【符号の説明】
【００２３】
１    磁気記録媒体
２    強磁性記録層
３    フェリ磁性記録層
４    非磁性基板
５    下地層
６    非磁性分離層
７    保護膜
８    潤滑層
９    磁気記録・再生ヘッド
１０  磁気ヘッド
１１  レーザー光源
【図１】
2005116076.tif 000003
【図２】
2005116076.tif 000004
【図３】
2005116076.tif 000005
【図４】
2005116076.tif 000006